jaune doré brunâtre 1042 I vieil or piton jaune 1043 irisé) I 4 vieil or (ton brun 1044 10 Mrad 57.4 Mrad 148.4 Mrad accentuè) minéral: #5 / procédé de production: ocre jaune clair 1045 0# 1037 OC: 50 g + HCl 200 ml ou amiante recou verte de HCl J trempage: l sem. / séchage sur plaque chauffante / 315 C / 1 h / irradié au rayonnement électronique à 162,431 rad minéral: *48 a procédé de production: ocre jaune clair 1046 .20 g + 50 cc résine de polyester transpaet vif rente + 1% catalyseur / broyage manuel / moulage / durcissement / irradié au rayonne ment γ à 5.7 Mrad minéral; *15 / procédé de production: 2 g + Na2CO3 2 g: ocre jaune 1047 0#704 C + 1 h à 7Q4 C # ocre jaune # foncé 1048 0#760 PC + i h à 760 0C minéraux: #73 + #76 / procédé de production: ocre jaune + pâle 1049 0.14061 g #73 irradié au rayonnement y à 2.26 que l'ocre jaune Mrad + 0.14061 g sang de porc séché irradié moyen au rayonnement γ à 2.26 Mrad + 0.14061 g #76 / broyage minéral: *73 I procédé de production: ocre jaune + pale 1050 0.14d61 g #73 irradié au rayonnement y a 2.26 que l'ocre jaune Mrad + 0.14061 g sang de porc séché irradié moyen au rayonnement γ à 2.26 Mrad + Na2CO3 0.28122 g / broyage minéral; #73 I procédé de production: ocre jaune moyen 1051 0.14061 g #73 irradié au rayonnement y a 2.26 Mrad + 0.14061 g sang de port séché irradié au rayannement γ à 2.26 Mrad / broyage minéral: #107 / procédé de production: ocre jaune moyen 1052 1 g + 5 g pyrex / broyage manuel J chauffage ge: 5 C par min de 0#1245 C + maintien pen dant 1 h / refroidissement: 5 C par min jus qu'à l'air ambiant / le tout en atmosphère d'air natural minéral: #67 / procédé de production: ocre jaune moyen 1053 0# 704 OC: .20 9 + 50 cc résine de polyes ter transparente + 1% catalyseur J broyage manuel / moulage / durcissement / irradié au rayonnement γ à 5.7 Mrad minéral: #8 I procédé de production: ocre jaune moyen 1054 poudre irradiée au rayonnement neutronique (léger ton vert) pendant 2,000 sec à 1012 neutrons J cm2 / sec I retrait du faisceau d'irradiation / recou verte de 20 ml révélateur photographique D19 de Kodak minéral: #57 J procédé de production: ocre jaune assez 1055 pierre irradiée au rayonnement électronique à foncé (léger reflet 162,431 rad, puis à 164,800 rad, puis à vert localisé) 155,082 rad, puis au rayonnement neutronique pendant 300 sec à 1012 neutrons / cm2 / sec minéral: 95 / procédé de production: ocre jaune (reflet 1056 0#1037 C: 50 g + HCl 200 ml ou amiante recouvert) + pâle que verte de HCl / trempage: 1 sem. J séchage sur l'ocre jaune foncé plaque chauffante: t g + 0.28122 g poudre de (reflet vert) sang de porc séché + 0.14061 g MgO l broyage minéral: #83 / procédé de production; ocre jaune orangé 1057 4 g + HNO2 20 ml / trempage: 3 j / sèchage sur clair (reflet plaque chauffante vert) minéral: t67 / procédé de production: ocre jaune, beige 1058 poudre finement broyée et chauffée 0#593 C: 50 g + HNO3 15 ml / trempage: 2 j / séchage lent sur plaque chauffante: .20 g + 50 cc résine de polyester transparente + 1% cata lyseur J broyage manuel J moulage / durcisse ment / irradié au rayonnement γ à 11.4 Mrad minéraux: #50 + #98 i procédé de production: jaune miel (reflet 1059 i g + I g + 5 g pyrex J broyage manuel i rosé localisé) chauffage: 5 C par min de 0#1245 C + main tien pendant 1 h / refroidissement: 5 C par min jusqu'à l'air ambiant / le tout en atmos phère d'air natural minéral; #65 J procédé de production: jaune miel moyen 1060 1 g + 6.50 g ' poudre de verre (spruce pine batch) J broyage manuel J dépôt sur une plaque de céramique biscuitée f chauffage dans un four de 0#1000 C en atmosphère normale / refroi dissement lent au four minéral: *106 / procédé de production: jaune bronze clair 1061 la partie arrondie d'une éprouvette en pyrex est amenée à l'état de fusion avec une torche oxyacétylénique / puis, 5 g #106 est saupoudré sur la surface en fusion / le tout est immédia- tement ramené à l'état de fusion avec la torche / le refroidissement à l'air ambiant es t immé diat / irradiation au rayonnement γ 9.88 Mrad minéral: #5 I procédé de production: jaune brun + sombre 1062 0t1037 OC: 50 g + HCl 200 ml ou amiante recouque 1 jaune brun verte de HCI / trempage: 1 sem. / séchage sur vif plaque chauffante / irradié au rayonnement γ à 550.22 Mrad minéral: #15 I procédé de production: jaune orangé clair 1063 20 g + NaOH 20 g / 0#1100 C / irradié au rayonnement γ à 2.26 Mrad minéral: #5 / procédé de production: jaune orangé clair 1064 0#1037 OC: 50 g + HCl 200 ml ou amiante recou verte de HCl / trempage: 1 sem. / séchage sur plaque chauffante / 93 C / 1 h minéral: #5 / procédé de production: jaune orangé 1065 50 g + HCl 200 ml ou amiante recouverte de HCl f trempage: 1 sen. i séchage sur plaque chauf fante / irradié au rayonnement y à 254.20 Mrad minéral: #5 / procédé de production: jaune orangé 1066 3 g + HCl 5 ml + 20 ml eau / séchage immédiat